(57)【要約】  本発明は、改良された再使用可能な捕獲複合体、及びポリマー材料中に存在する添加物を再使用可能に捕獲する方法の分野の中にある。捕獲複合体は、触媒物質、磁性ナノ粒子、及びその触媒物質と磁性ナノ粒子の間のみの架橋基を含む。本発明の使用及び方法は、ポリマー材料の束縛されていない添加物の大きな低減をもたらす。【特許請求の範囲】
【請求項１】
分解されるポリマー材料中の添加物を解放可能に捕獲するための、改善された再使用可能な捕獲複合体の使用であって、前記捕獲複合体は、水に分散可能ではなく、かつ触媒物質、磁性又は非磁性ナノ粒子、及び前記触媒物質と前記磁性ナノ粒子の間のみにある架橋部分を含み、前記触媒物質と架橋部分は例えば化学的共有結合によって結合されており、前記架橋部分及びナノ粒子は例えば共有結合によって結合されており、前記触媒物質は、正電荷を有する芳香族ヘテロ環部分と負に帯電した部分を含み、その負電荷は、２又は３価のプラスに帯電した金属イオンを有する金属塩複合体部分の上にあるか又は負に帯電した対イオンの上にあり、
前記ナノ粒子は２ｎｍ〜５００ｎｍの平均直径を有し、
前記架橋部分は、５×１０−１０〜０．１モルの架橋部分／ｇナノ粒子の量で存在する、
改善された再使用可能な捕獲複合体の使用。
【請求項２】
前記架橋部分が、１つ以上の、弱有機酸、シリル含有基、及びシラノールを含む、請求項１に記載の使用。
【請求項３】
前記磁性粒子が、強磁性粒子、反強磁性粒子、フェリ磁性粒子、合成磁性粒子、常磁性粒子、超常磁性粒子のうちの少なくとも１つであり、前記磁性粒子が好ましくは酸化鉄を含むか、又は前記ナノ粒子が金属酸化物を含む、請求項１又は２に記載の使用。
【請求項４】
前記芳香族ヘテロ環部分が、少なくとも１つの窒素原子を有し、その窒素原子に前記架橋部分の連結基が結合している、請求項１〜３のいずれか一項に記載の使用。
【請求項５】
前記ナノ粒子が少なくとも１つの架橋部分と触媒物質を含み、好ましくは、架橋部分とそれに結合した触媒の量が、触媒複合体の総質量に対して０．０３〜９９質量％である、請求項１〜４のいずれか一項に記載の使用。
【請求項６】
前記芳香族基が、少なくとも１つの窒素原子をもつ芳香族ヘテロ環であり、
アニオンが、Ｆｅ３＋を含む塩複合体部分であり、
前記ナノ粒子が、フェライト、マグネタイト、ヘマタイト、及びマグヘマイトのうちの少なくとも１つであり、
前記ナノ粒子が３ｎｍ〜１００ｎｍの平均直径を有する、請求項１〜５のいずれか一項に記載の使用。
【請求項７】
前記ポリマーが、ポリエステル、ポリアミド、ポリアミン、重縮合物、及びポリエーテルのうちの１つ以上である、請求項１〜６のいずれか一項に記載の使用。
【請求項８】
ポリマー材料から解放可能な添加物を捕獲する方法であって、前記ポリマーがポリエステル、ポリアミド、ポリアミン、重縮合物、及びポリエーテルのうち１つ以上であり、以下の工程：
添加物を準備する工程、及び
請求項１〜７のいずれか一項に規定される複合体を過剰に添加したもとで、前記添加物を捕獲する工程、を含む方法。
【請求項９】
前記添加物及び複合体が親水性溶液中、好ましくはアルカノール又はアルカンジオール中に存在し、さらに、以下の工程：
前記複合体及び添加物を沈殿させる工程、
前記親水性溶液を除去する工程、
洗浄剤を添加する工程、
前記添加物を前記洗浄剤に溶かす工程、及び
前記複合体を回収する工程
を含む、請求項８に記載の方法。
【請求項１０】
前記洗浄剤が疎水性溶媒を含む、請求項９に記載の方法。
【請求項１１】
ポリマーが分解時に前記添加物をもたらし、前記ポリマーが廃ポリマーの混合物である、請求項８〜１０のいずれか一項に記載の方法。
【請求項１２】
前記ポリマーがポリエステルである、請求項１１に記載の方法。
【請求項１３】
前記添加物が、１〜１００ｎｍの平均サイズと、１０〜５０００ダルトンの分子量を有する、請求項８〜１２のいずれか一項に記載の方法。
【請求項１４】
前記ポリマーがポリエチレンテレフタレート（ＰＥＴ）又はポリエチレンフラノエート（ＰＥＦ）であり、前記親水性溶媒がエタンジオールであり、前記触媒がイミダゾリウム、例えばブチルメチルイミダゾリウム又はブチルイミダゾリウムとＦｅＣｌ４−又はＣｌ−を含み、前記架橋部分がトリエトキシシリルプロピル又はトリヒドロキシシリルプロピルであり、前記ナノ粒子がマグネタイト、ヘマタイト、及びマグヘマイトのうち少なくとも１つである、請求項８〜１３のいずれか一項に記載の方法。
【請求項１５】
前記捕獲複合体を５〜１０サイクルの後で洗浄する、請求項８〜１４のいずれか一項に記載の方法。
【発明の詳細な説明】
【技術分野】
【０００１】
本発明は、改良された再使用可能な捕獲複合体、及びポリマー材料中に存在する添加物を再使用可能に捕獲する方法の分野である。本発明の使用及び方法は、束縛されていない添加物（フリーの添加物）の大きな低減をもたらす。
【背景技術】
【０００２】
多くの化学工程に伴う問題は、その工程に伴う混入物質による妨害である。したがって、それらの混入物質は、その工程が始まる前に除去されることが好ましく、すなわち、可能な限り純粋な原料を用いて始めることが目標である。しかし、その混入物質が、処理される原料品のうちの１つの中に、例えばポリマー材料中に存在している場合、除去することは少なくとも複雑であって、いくつかの場合には実質的に不可能でさえあって、例えば、添加物がポリマー中に存在している場合である。ポリマー材料中でそのようなポリマーが分解した場合、添加物が放出されて、例えばその分解工程を妨害するおそれがあり、副反応を起こす原因となりうる。そのような場合、添加物は分解工程のあいだに除去されることが好ましく、好ましくは連続的に除去される。
【０００３】
考えられる添加物の妨害は、触媒との干渉に関連している。典型的には、触媒、及び特に錯体、及び触媒の機能は、存在している混入物質に対して敏感である。言い換えれば、それらはかなり純粋かつ清浄な条件下でのみ適切に機能する。汚染の結果として、触媒は定期的に交換される必要があり、概して、混入物質が入らないように細心の注意が払われる。それはまた、触媒が、通常は分解工程、例えばポリマーの分解工程には考えられない理由でありえ、なぜなら、これらの工程はほとんど本来的に混入物質を導入するからであり、それは例えば、ポリマー材料中に存在する添加物、例えば、硬化剤、可塑剤、物性改質剤、安定化剤、界面活性剤、フィラー、着色剤、顔料、酸化防止剤、帯電防止剤、防カビ剤、抗菌剤、ＵＶ遮蔽剤、ＵＢ安定化剤、及び潤滑剤などである。これらの添加物は、ポリマーを分解するための方法を発見するための重大な障害となる。
【０００４】
微細に分割した物質、例えば、カーボンブラック及びナノ粒子を、水性システム、例えば汚水から不純物を除去するために用いることが知られている。そのような小さな物質は、非水性システムにおいて通常は用いることができず、また通常はポリマー分解工程と相性が良くなく、例えば、その工程の妨害、不十分な混合特性、及び通常用いられる溶媒への非分散性がその理由である。
【先行技術文献】
【特許文献】
【０００５】
【特許文献１】国際公開第２０１４／１４２６６１号
【非特許文献】
【０００６】
【非特許文献１】Valkenbergらは、"Immobilisation of ionic liquids on solid supports”, Green Chemistry, 2002 (4), pp. 88-93
【発明の概要】
【発明が解決しようとする課題】
【０００７】
したがって、不純物、特にポリマー分解工程において不純物を十分に除去する必要がなおも存在し、その除去はその分解工程自体を妨害しないものである。
【０００８】
本発明は、機能及び有利な点を損なうことなく、上記の不都合な点の少なくとも１つを克服する、例えばポリマーを分解するための、ポリマー材料から添加物を除去する改良された方法及び添加物捕獲剤を提供する。
【課題を解決するための手段】
【０００９】
［本発明のまとめ］
本発明は、第一の側面において、請求項１による、ポリマー材料中に存在する添加物を解放可能に捕獲するための、改善された再使用可能な捕獲複合体の使用に関し、第二の側面では、請求項７による方法に関するものであり、例えば、添加物の単位量当たり用いられる複合体の非常に少ない量（０．２〜１８質量％対１７〜８０質量％［触媒質量／ポリマー質量］）、不純物、例えば、環境物質に対して敏感ではないこと、原材料の組成（すなわち、分解されるポリマー材料の種類及び添加物の種類）に対して敏感でないこと等に関して、従来技術よりも部分的に大きな改善を示している。数値で表すと、本発明は、捕獲体の再使用（５０回より多く、従来技術の分解工程には存在しない）を提供し、廃ポリマーの任意の混合物等を許容する（従来技術では知られておらず、通常は、非常に清浄にされ、良く分別され、材料の１つのタイプ／出所を有することが、従来技術の工程には必要である）。
【００１０】
本発明の捕獲複合体は、以下の３つの区別可能な要素：ナノ粒子；そのナノ粒子に結合した、例えば、共有結合によって結合した架橋基；及びその架橋基に（化学的に、例えば、共有結合によって）結合した触媒物質、を含む。架橋基は、それぞれ、その触媒とナノ粒子の間に専ら存在し、例えば、いかなる「コーティング」又は殻（シェル）も、ナノ粒子の上には存在しない。本発明の複合体は、例えば、ナノ粒子を完全に被覆している架橋部分を有する複合体、例えば、コア−シェル粒子複合体とは異なる。複合体は、イオン性複合体であることができる。
【００１１】
添加物は、通常は、少量で存在し、例えば、１０，０００ｐｐｍ未満の量（ポリマーの全量に基づいて）である。本発明の捕獲複合体は、着色添加物、より詳細には、染料、顔料、インク、塗料、及び着色した化学物質を捕獲するために特に適している。
【００１２】
捕獲複合体は、様々な機能、例えば、ポリマー分解の触媒、添加物の捕獲などを行うことが意図されていることに注意されたい。ポリマー分解工程を考えると、本発明の複合体は水又は水性溶液中に良く分散しないことが好ましく、例えばナノ粒子それ自体とは対照的である。
【００１３】
本発明のナノ粒子は、磁性又は非磁性である。そのようなものとして、磁性物質を含むナノ粒子が含まれ、同様に、本発明の方法において適用されるような比較的穏やかな磁場中で十分に磁化されることができる粒子が含まれる。磁性ナノ粒子の使用は、それらが、例えば、使用した後で磁力によって回収されうるという利点を有する。適切には、磁性ナノ粒子は、鉄、マンガン、及び／又はコバルトの酸化物を含む。酸化鉄、例えば、それに限定されないがＦｅ３Ｏ４の形態の酸化鉄が好ましい。別の適切な例は、ＣｏＦｅ２Ｏ４である。
【００１４】
捕獲複合体が触媒として機能して、それをもって本発明のポリマーをより小さな単位に分解し、それらのより小さな単位、特にそのモノマーの収率が、商業的な理由のために十分に高くなるためには、ナノ粒子は十分に小さくなければならないことを発見している。この側面においては、分解される（廃）ポリマーの商業的価値は比較的小さいこと、すなわち、分解のコストは同様に小さくなければならないことに留意されたい。本発明の捕獲複合体を回収することによって本発明の複合体を再使用することを可能にするために、ナノ粒子は十分大きくなければならないことも発見されている。捕獲複合体が、得られた廃棄物又は分解生成物のいずれかとともに除去されることは経済的に好ましくない。適切なナノ粒子は、２〜５００ｎｍの平均直径を有する。酸化鉄を含むナノ粒子を用いることが好ましい。
【００１５】
本発明のナノ粒子は担体であるとは考えられないことに留意されたい。従来技術の担体は一般に、もっと大きな物体に関連し、通常は、ｍｍオーダー以上のものである。本発明の方法のためには、担体上の触媒は不適切であると考えられ、特に、分解生成物の収率が低すぎるからである（あるいは、同じく、そのような収率を得るための時間及び／又は温度が好ましくない）。例えば、Valkenbergらは、"Immobilisation of ionic liquids on solid supports”, Green Chemistry, 2002 (4), pp. 88-93において、固体担体、例えば、金属酸化物、例えば、ＴｉＯ２、ＳｉＯ２、Ａｌ２Ｏ３などに結合したイオン性液体を示しており、表３には、担持されていない状態のＦｅ−ＩＬと、担持された状態のものとの間の比較を示している。アニソールに対しては、転化率は９０％から６．５％（あるいは活性炭については約３０％）へと低下し、ｍ−キシリレンに対しては、約３４％から１５％（あるいは活性炭については約１８％）に低下する。反応条件をさらに最適化することが重要であることが分かっている。したがって、担体は、通常、転化についてみると、イオン性液体に対しては考えられない。
【００１６】
本発明の触媒物質は、少なくとも２つの部分を含む。それが、本発明の利点の少なくともいくらかに寄与していることがわかっている。第一は、正の電荷（カチオン）を有する芳香族基に関連する。第二は、負の電荷（アニオン）を有する部分（典型的には塩複合体）に関連する。本明細書のなかでは、触媒物質に言及するときの「部分的」（あるいは一部）という用語は、触媒物質の一部が帯電しており、したがって、通常はその物質の全体ではない。その負と正の電荷は、通常、互いにバランスがとれている。正及び負に帯電した部分が、転化率及び選択性に関してポリマーの分解工程への、特にポリエステル及びポリエーテルを分解することに関して、相乗的かつ向上効果を有することを発見している。
【００１７】
上記芳香族基は、好ましくは、少なくとも１つ、好ましくは少なくとも２つの窒素原子を有するヘテロ環を含む。芳香族基は、好ましくは、正電荷を安定化する。このヘテロ環は５又は６原子、好ましくは５原子を有することができる。典型的には、芳香族基は正電荷を帯びている。窒素が存在する場合には、電荷は窒素上にある。適切な芳香族へテロ環は、ピリミジン類、イミダゾール類、ピペリジン類、ピロリジン類、ピリジン類、ピラゾール類、オキサゾール類、トリアゾール類、チアゾール類、メチマゾール類（methimazols）、ベンゾトリアゾール類、イソキノール類、及びビオロゲン系化合物（これは例えば２つの結合されたピリジン環構造を有する）である。特に好ましいのは、イミダゾール構造であり、これはイミダゾリウムイオンをもたらす。
【００１８】
負に帯電した部分は、塩複合体部分、好ましくは、２又は３価のプラスに帯電した金属イオン、例えば、Ｆｅ３＋、Ａｌ３＋、Ｃａ２＋、及びＣｕ２＋と、負に帯電した対イオン、例えば、ハロゲナイド、例えば、Ｃｌ−、Ｆ−、及びＢｒ−を有する金属塩複合体部分に関連する。あるいは、負に帯電した部分は、負に帯電したアニオン、例えばハライドであることができる。
【００１９】
本発明の触媒物質及びナノ粒子は、架橋部分によって結合される。この架橋部分は、触媒物質をナノ粒子に結合するために備えられている。この接続は、典型的には、一方の架橋部分と触媒物質の組み合わせと、他方のナノ粒子との間の物理的又は化学的結合を含む。特に、複数の架橋部分（架橋基）が、本発明のナノ粒子の表面領域に接続又は結合されている。触媒錯体の機能を保つことが重要であることに留意されたい。適切な架橋部分（あるいはそれらの組み合わせ）を備えることが重要であるだけでなく、本発明の磁性ナノ粒子の表面領域に関していくらかの架橋部分を適合させることも重要である。これに関して、本発明のナノ粒子のサイズ（直径）も重要である。
【００２０】
特に、弱有機酸、シラノール、シリルを含有する基、及びシラノールが、ナノ粒子にうまく結合することがわかっている。より具体的には、したがって、架橋部分は、ナノ粒子の酸化物に結合するための官能基と、触媒物質に対する第二の連結基を含む。その官能基は、例えば、カルボン酸、アルコール、ケイ酸基、又はそれらの組み合わせである。その他の酸、例えば、有機スルホン酸も除外されない。連結基は、例えば、芳香族へテロ環部分に結合した末端アルキレン鎖を含み、そのアルキレン鎖は通常Ｃ１〜Ｃ６であり、例えば、プロピレン及びエチレンである。
【００２１】
架橋部分は、適切には、反応剤として提供され、その連結基は、触媒物質との化学反応のために官能化されている。例えば、連結基の適切な官能化は、置換されたアルキルハライドとして規定される。適切な反応剤には例えば３−プロピルクロリド トリアルコキシシラン、３−プロピルブロミド-トリアルコキシシラン、２−プロピルクロリド-トリアルコキシシラン、２−プロピルブロミド-トリアルコキシシランが含まれる。このアルコキシ基は、好ましくはエトキシであるが、メトキシ又はプロポキシも除外されない。トリアルコキシシランを用いるのが好ましいが、ジアルキルジアルコキシシラン及びトリアルキルモノアルコキシシランも除外されない。後者の場合、アルキル基は好ましくは低級アルキル、例えばＣ１〜Ｃ４アルキルである。アルキル基のうち少なくとも１つは官能化、例えば、ハライドで官能化されており、上に規定したとおりである。
【００２２】
上記反応剤を次に触媒物質と反応させる。好ましくは、この反応は、芳香族基上の、さらに特には芳香族基中の窒素原子上に正の電荷を生じさせる。この反応は、例えば、窒素含有芳香族基と（置換）アルキルハライドの反応であり、それによりその窒素原子とそのアルキル基の間に結合が生じる。その窒素はそれによって正に帯電し、ハライドは負に帯電する。負に帯電したハライドは、その後、ルイス酸の添加によって強められて、金属塩複合体を形成する。一例は、クロライドのＦｅＣｌ４−への転化である。
【００２３】
転化、選択性、及び経済的実施可能性に関する上記方法の性能については、上記の点が考慮される必要があり、さもなければ添加物の効果的捕獲は得られず、それによって劣ったものになる。本発明の架橋基は、（本発明のナノ粒子に加えて）上の特性を備えている。現在まで、ポリマー分解のための経済的に実施可能な方法は提供されていないことに留意されたい。
【００２４】
本発明の捕獲複合体の例では、架橋基（及びそれに結合された触媒物質）は、５×１０−１０〜０．１、好ましくは１×１０−７〜０．０１、さらに好ましくは２×１０−５〜１０−３、例えば、４×１０−５〜１０−４の（架橋基のモル数／磁性粒子のグラム数）の量で付与される。例えば効果的な捕獲に関して可能な比較的大きな量を有することが好ましい一方、触媒及びそのコストに関しては、いくらかより少ない量が利用でき、特に、磁性ナノ粒子は捕獲複合体の比較的安価な部分と考えられるからである。驚くべきことに、本発明の方法は、従来の方法と比較して、非常に少ない量の捕獲複合体を用いて行うことができる。
【００２５】
本発明の捕獲複合体の例では、ナノ粒子は、２ｎｍ〜５００ｎｍ、好ましくは３ｎｍ〜１００ｎｍ、より好ましくは４ｎｍ〜５０ｎｍ、例えば、５〜１０ｎｍの平均直径を有する。上で示したように、その粒子は好ましくは大き過ぎず、かつ小さ過ぎない。例えば、捕獲複合体の使用及び回収に関しては、むしろ５〜１０ｎｍの粒子の小さなサイズが最適であることがわかっている。「サイズ」の語は、粒子の平均直径に関連することに注意が必要であり、粒子の実際の直径は、その特性によっていくらか変わりうる。さらに、サイズは、個々の粒子ごとに測定される。平均については、数平均質量を採用できる。近似では、平均は、最も数の多い粒子のサイズ、又はメジアン径とすることができる。
【００２６】
別の態様では、ナノ粒子は、５０〜２００ｎｍ、例えば８０〜１５０ｎｍの範囲、例として１００ｎｍのサイズを有することができる。この態様では、ナノ粒子は、例えば溶液中で形成されうる凝集体の形態で存在する。これらの凝集体は、通常、５０〜２００ｎｍ、例えば８０〜１５０ｎｍの範囲の、例えば１００ｎｍのサイズを有する。粒子のサイズ及びその分布は、例えば、光散乱法によって、例えば、Malvern Dynamic light Scattering装置、例えば、NS 500シリーズを使用して測定することができる。通常はより小さな粒子サイズ適用され、同様に大きなサイズにも適用される、より労力のかかる方法では、代表となる電子顕微鏡写真をとり、個々の粒子のサイズをその写真から測定する。
【００２７】
分解する場合には、固体ポリマーを適切な溶媒中に準備する。そのようにして、この方法は、回収可能な捕獲複合体の添加により補助される固体−液体分解法と考えることができる。例えば、アルコールを用いることができる。好ましいアルコールは、脂肪族、例えば、アルカノール及びアルカンジオールである。複数のアルコールの混合物及び／又は水とアルコールの混合物も、実施可能と考えられる。グリコリシスについては、溶媒は、モノ又はジアルコール、例えば、アルカノール又はアルカンジオールである。そのようにして、溶媒はまた、ポリマー分解において反応剤として機能する。
【００２８】
上記方法は、バッチ式、連続式、半連続式、及びそれらの組み合わせで実施できる。
【００２９】
分解法の様々な詳細は、本件出願人が出願した国際出願ＰＣＴ／ＮＬ２０１４／０５０４１８号及び国際公開第２０１４／１４２６６１号に見ることができ、その内容は援用により組み込まれる。
【００３０】
適切には、分解されるポリマーは縮合ポリマーであり、例えば、ポリエステル、ポリエーテル、ポリカーボネート、ポリイミド、及びポリアミドから選択される。代表的な例には、ＰＥＴ（ポリエチレンテレフタレート）、ＰＥＦ（ポリエチレンフラノエート）、ＰＴＴ（ポリトリメチレンテレフタレート）、ＰＬＡ（ポリ乳酸）が含まれる。
【００３１】
本方法は、添加物のような混入物、例えば、顔料、フィラー及びフィルター類に対して比較的敏感でないことがこの方法の利点であり、それらは分解工程の間に分離される。本発明者は、それらの添加物は捕獲複合体に付着すると理解している。特に、架橋基及び触媒物質が一緒にナノ粒子に付着することは、疎水性の着色剤の吸着を可能にすると思われる。分解工程の後で、捕獲複合体は再生されることができ、その場合に添加物が洗浄によって除去される。予備調査において、ポリエステルボトルのいくつかのバッチ（５〜２０）の分解処理を、洗浄工程が必要になる前に実施できることを発見した。そのように、本方法は、比較的準最適条件下、例えばプラント中で用いるのに安定していると考えられる。
【００３２】
従来技術の方法と比較して、本方法の特徴は、捕獲複合体を回収できることである。本発明の捕獲複合体は、本発明の方法に用いることが好ましい。一つの態様では、回収は、第二の溶媒を準備する、例えば、洗浄剤として機能する第二の溶媒を準備する工程、いずれかの添加物及び／又は第一の溶媒から捕獲複合体を、例えば、電磁場を用いて分離する工程を含む。そのような分離及び回収は、捕獲複合体から添加物を分離するために、特に好ましい。それで、捕獲複合体が再使用できる。さらなる態様では、捕獲複合体は、回収されることなく上記方法において再使用される。むしろ、複数の分解段階の後でのみ、回収を行う。
【００３３】
それにより、本発明は、上述した課題の少なくとも１つに対する解決法を提供する。本発明の様々な例及び態様を結びつけることができる。
【００３４】
本発明の利点は詳細な説明を通して詳細に説明されている。
【００３５】
［本発明の詳細な説明］
本発明は、第一の側面では、請求項１に係る捕獲複合体及びその使用に関する。
【００３６】
本発明の捕獲複合体の例では、ナノ粒子は、強磁性粒子（フェロマグネティック粒子）、反強磁性粒子（アンチフェロマグネティック粒子）、フェリ磁性粒子、合成磁性粒子、常磁性粒子、超常磁性粒子、例えば、Ｆｅ、Ｃｏ、Ｎｉ、Ｇｄ、Ｄｙ、Ｍｎ、Ｎｄ、Ｓｍのうち少なくとも１つを含み、好ましくは、Ｏ、Ｂ、Ｃ、Ｎのうち少なくとも１つを含む粒子、例えば酸化鉄、例えばフェライト、例えばマグネタイト（磁鉄鉱）、ヘマタイト（赤鉄鉱）、マグヘマイト（磁赤鉄鉱）である。捕獲能力の観点では、マグネタイト及びマグヘマイト（磁赤鉄鉱）が、好ましい磁性粒子である。コストを考慮すると、本発明の捕獲複合体の全部又は大部分が回収される場合でも、比較的安価な粒子が好ましく、例えば、Ｆｅを含む粒子が好ましい。さらに、非磁性のナノ粒子も用いることができ、典型的には、酸化物含有粒子、例えば、Ａｌ２Ｏ３、ＣａＯ、及びクレイ、例えば、Ｔ−Ｏ−Ｔクレイ、及びＴ−Ｏクレイである。好ましくは、ナノ粒子は、（アルコール性）溶媒に、また１００℃より高い温度において、実質的に不溶となるように選択される。アルコール、例えばグリコール中に高い温度で溶ける傾向がある１つの酸化物は、例えば、（アモルファス）ＳｉＯ２である。何らかの洗練された調整が必要になりうることに注意されたい。
【００３７】
本発明の捕獲複合体のある例では、架橋部分（架橋基）はナノ粒子に付着又は結合するための官能基と、触媒物質、特に芳香族基のヘテロ原子に対する連結基を含む。適切な官能基は、例えば、弱有機酸（例えば、カルボン酸又はジカルボン酸）及びシラノール類（これにはシランジオール及びシラントリオールが含まれる）である。連結基は、例えば、アルキル、例えばエチル、プロピル、ブチル、ペンチル、及びヘキシルである。本発明の複合体を形成する場合、架橋基は、ケイ素含有基の形態の反応剤、例えば、シリルエーテル、例えば、トリエトキシシリルプロピルハライド（例えば、トリエトキシシリルプロピル−３−クロリド）として導入されうる。弱有機酸については、Ｋａは通常１．８×１０−１６と５５．５のあいだで変わりうる。悲観的な予想にもかかわらず、これらの架橋基は、許容できない低い性能、例えば、触媒物質の低い触媒性能をもたらさない。
【００３８】
本発明の捕獲複合体の例では、芳香族基は少なくとも１つの尾部を有する。この尾部は尾のような基に関連する。その少なくとも１つの尾部は、好ましくはＣ１〜Ｃ６、例えばＣ２〜Ｃ４の長さを有し、その少なくとも１つの尾部は、少なくとも１つの窒素原子に結合している。ポリマーの最適な分解については、その尾部がいくらか長い場合に、いくらか高い収率が得られることを発見している。準備された捕獲複合体の質量に関しては、ある程度より短い尾部が好ましく、また、添加物を捕獲することに関しては、長すぎる尾部は捕獲を制限することを発見している。
【００３９】
本発明の捕獲複合体の例では、磁性ナノ粒子は、（粒子１つ当たり）少なくとも１つの架橋部分と触媒物質、好ましくは２〜１０４の架橋部分と触媒部分（粒子１つあたりＢＣ）、より好ましくは１０〜１０３の架橋部分及び触媒物質（粒子１つあたりＢＣ）を含む。原理的には、可能な限り多い触媒物質をそなえることができる。しかし、触媒物質の量及びそれらの官能化は、達成可能である量よりもいくらか少ない。また、より大きな粒子を選択した場合は、幾分より多くの触媒物質が存在しうる。
【００４０】
本発明の捕獲複合体の例では、架橋部分とそれに結合した触媒（触媒部分）の量は、捕獲複合体の総質量に対して０．０３〜９９質量％、好ましくは０．１〜７５質量％、より好ましくは０．２〜２５質量％、なおさらに好ましくは０．３〜１０質量％である。上と同様に、０．１〜５質量％という比較的少ない量の触媒物質が、適用した温度などのさらなる境界条件内において最適であることを発見しており、それは例えば０．６〜３質量％である。触媒及び／又は架橋部分の量は、ＴＧＡによって測定できる。本発明の触媒及び架橋部分は単一（モノ）層を形成しているか、又はその一部は、ナノ粒子を完全に被覆してはいないことに注意されたい。本発明の方法において本発明の捕獲複合体を適用する前に、それは洗浄されてもよい。上記の質量％比率は、（乾燥した）捕獲複合体の総質量に対するものである。
【００４１】
第二の側面では、本発明は請求項７にかかる方法に関連する。そこでは添加物がもたらされ、通常は、ポリマーから、その分解時に放出される。本発明の方法及び捕獲複合体は天然ポリマーが分解される方法にも適していることを発見している。添加物は、（捕獲の能力に関して）過剰の本発明の捕獲複合体の添加のもとで、好ましくは捕獲される。この過剰はモル基準で決定される。添加物は、通常、疎水性である。
【００４２】
本発明の方法のある例では、添加物と複合体は親水性溶液、例えば、エチレングリコールと水の中に存在する。この方法は、その複合体と添加物を沈殿させる、例えば、温度を下げることによって沈殿させる工程；親水性溶液を除去、例えば、デカンテーションによって除去する工程；洗浄剤、例えば、ＣＨ２Ｃｌ２を添加する工程；添加物を洗浄剤に溶かす工程；及び、その複合体を回収する工程をさらに含んでいてもよい。沈殿に代わるものとして、捕獲複合体を濾過してもよい。この比較的簡単な方法を用いて、ほとんどの又は実質的に全ての添加物が捕獲され、捕獲複合体から放出される。
【００４３】
ある例では、解重合されたＰＥＴ（モノマー／ＢＨＥＴ）中の顔料に関連して、残存する顔料は、例えば１Ｈ  ＮＭＲによって、全く検出できなかった。
【００４４】
ある例では、本発明の方法は、洗浄剤、すなわち好ましくは疎水性溶媒である有機溶媒を添加するときに、親水性溶液を添加するステップをさらに含む。それにより、２相システムが作り出される。そのようにして、疎水性添加物が、例えば反応生成物から分離される。
【００４５】
本発明の方法のある例では、ポリマーは分解によって添加物をもたらし、そのポリマーは廃ポリマーの混合物であり、その混合物は少なくとも１種の着色したポリマーを場合によっては含む。本発明の方法を用いて、ほとんどの添加物、特に着色材は捕獲されることができる。この捕獲法は非常に有効であり、なぜなら、残存する添加物が、例えば目視によって、全く検出されないからであり、例えば、完全に透明な（着色していない）溶液、又はモノマー／二量体生成物が得られた。ＵＶ−可視を用いて、特定の波長の吸収が大部分消失した。
【００４６】
そのように、本発明の方法は、廃ポリマー、さらにはポリマーの混合物、例えば、異なる特性、例えば異なる色を有するポリマー混合物でさえ取り扱うことができる。分解の収率及び捕獲の有効性は、著しい影響を受けないことを発見している。さらなる工程では、活性化合物、例えばカーボンブラックを、残存する添加物を捕獲し除去するために添加してもよい。
【００４７】
従来技術の方法はたかだか比較的純粋な廃ポリマーを扱うことしかできず、さらに結果は落胆させられるものであることに留意されたい。
【００４８】
本方法のある例では、ポリマーは、天然ポリマー、生物由来のポリマー、生分解性ポリマー、化石燃料から（直接的又は間接的に）形成されたポリマー、及びそれらの組み合わせから選択することができる。ある例では、ポリマーは、ポリエステル、ポリエーテル、例えば、ポリオキシメチレン（ＰＯＭ）、ポリエチレングリコール（ＰＥＧ）、ポリプロピレングリコール（ＰＰＧ）、ポリテトラメチレングリコール（ＰＴＭＧ）、ポリエチレンオキシド（ＰＯＥ）、ポリプロピレンオキシド（ＰＰＯ）、ポリテトラヒドロフラン（ＰＴＨＦ）、及びポリテトラメチレンエーテルグリコール（ＰＴＭＥＧ）、ポリペプチド、ポリアミド、ポリアミン、重縮合物、好ましくは、ポリエステル、例えば、ポリ（カルボン酸エステル）、ここでポリ（カルボン酸エステル）は、好ましくは、ポリエチレンテレフタレート（ＰＥＴ）、ポリエチレンフラノエート（ＰＥＦ）、ポリブチレンテレフタレート（ＰＢＴ）、ポリトリメチレンテレフタレート（ＰＴＴ）、ポリグリコール酸（ＰＧＡ）、ポリ乳酸（ＰＬＡ）、ポリカプロラクトン（ＰＣＬ）、ポリエチレンアジペート（ＰＥＡ）、ポリヒドロキシアルカノエート（ＰＨＡ）、ポリヒドロキシブチレート（ＰＨＢ）、ポリエチレンナフタレート（ＰＥＮ）、ポリ（３−ヒドロキシブチレート−ｃｏ−３−ヒドロキシバレレート）（ＰＨＢＶ）、及び４−ヒドロキシ安息香酸と６−ヒドロキシナフタレン−２−カルボン酸の重縮合物（ＶＥＣＴＲＡＮ）のうち少なくとも１つである。言い換えれば、多種多様なポリマーが、本発明の方法によって分解されうる。いくらか調節が、例えば、用いる触媒、適用される温度、用いる溶媒などに関して、必要になりうる。本発明の方法は、加水分解又はグリコール分解を用いての分解に、例えば、ポリエステル及びポリエーテル、特にＰＥＴ及びＰＥＦの分解に最も適している。
【００４９】
分解の後、得られた混合物を冷却、例えば、５０〜８５℃に冷却してもよい。この温度で、磁気による分離を実施してもよい。同様に、代わりの分離法、例えば、濾過、遠心分離などを用いてもよい。その後、混合物をなお、さらに、例えばモノマー又は二量体を沈殿させるために、例えば１〜１０℃に冷やしてもよい。得られた沈殿物はさらに乾燥、例えば５０〜７５℃で乾燥させてもよい。
【００５０】
本発明のある例では、触媒複合体の量は、準備したポリマーの総質量に対して、０．１〜３５質量％、好ましくは０．５〜２０質量％、より好ましくは１〜１０質量％、なおさらに好ましくは２〜７質量％であり、例えば（質量対質量で）１  ＡＢＣ：１５  ＰＥＴ（：４５  ＥＧ，エチレングリコール）である。触媒の量がより多い場合には、より短い反応時間が得られる一方、より少ない量では、より長い反応時間になる。さらなる境界条件に応じて、触媒の量を変えることができる。
【００５１】
本発明の方法のある例では、添加物は、１〜１００ｎｍの平均サイズと、１０〜５０００ダルトンの分子量を有する。特に、以下の添加物が捕獲されうる。有機系顔料、例えば、アクリジン染料、アントラキノン染料、アリールメタン染料、ジアリールメタン染料、トリアリールメタン染料、アゾ染料、ジアゾニウム染料、ニトロ染料、ニトロソ染料、フタロシアニン染料、キノン−イミン染料、アジン染料、ユーロジン染料、サフラニン染料、インダミン類、インドフェノール染料、オキサジン染料、オキサゾン染料、チアジン染料、チアゾール染料、キサンテン染料、フルオレン染料、ピロニン染料、フルオロン染料、ローダミン染料、及びそれらの誘導体、生物学的顔料、例えば、アリザリン、アリザリンクリムゾン、ガムボーグ（藤黄）、コチニールレッド、ローズ・マダー、インジゴ、インディアンイエロー、チリアンパープル（古代紫）、及び非生物学的有機顔料、例えば、キナクリドン、マゼンタ、フタログリーン、フタロブルー、ピグメントレッド１７０、ジアリリドイエロー、金属系顔料、例えば、カドミウム顔料、クロム顔料、コバルト顔料、銅顔料、酸化鉄顔料、鉛顔料、マンガン顔料、水銀顔料、チタン顔料、及び亜鉛顔料、及びさらなる無機顔料、例えば、カーボン顔料、クレイアース顔料（clay earth pigment）、及びウルトラマリン顔料、及びそれらの塩、並びにそれらの組み合わせ。捕獲の効率は、例えば顔料の性質に応じて、２５％から＞９９．９９％で変わりうる。さらに、自由にされた添加物は、その他の化合物、例えばカーボンブラックによって捕獲されてもよい。
【００５２】
本発明の方法のある例では、電磁場勾配を用いて、好ましくは０．１〜５Ｔ、好ましくは０．３〜２Ｔ、より好ましくは０．５〜１．５Ｔ、例えば、０．８〜１．３Ｔ、例えば１Ｔの磁場中で、磁性粒子に結合した触媒を回収する工程をさらに含む。そのように、本発明の捕獲複合体を回収するためには、比較的小さな磁場で十分であることがわかっている。例えば反応器の設計を考慮すると、そのような点は有利である。ある例では、本発明の複合体を本発明の溶媒から分離するために、水が用いられる。本発明の複合体を水相から取り除くことは、本発明の溶媒相から取り除くよりもずっと容易であることを発見している。本発明の複合体のような適した捕獲複合体を用いることによって、触媒（複合体）を回収することができる。通常、９５％の捕獲複合体が、しばしば９８〜９９％でさえ回収できることが発見されている。結果として、本発明の捕獲複合体は２０〜１００回再使用することができ、それによって、例えば、コストを削減できる。回収した捕獲複合体は、新しい（未使用の）複合体と比べて同様に良好に機能することを発見している。
【００５３】
本発明の方法のある例では、捕獲複合体をリサイクルする工程をさらに含む。回収後、本発明の複合体はリサイクルされ、あるいは後で使用するために取り除かれかつ例えば貯蔵されることができる。
【００５４】
本発明の方法のある例では、ポリマーはポリエチレンテレフタレート（ＰＥＴ）又はＰＥＦであり、溶媒はエタンジオールであり、触媒はブチルイミダゾール又はブチルメチルイミダゾール及びＦｅＣｌ４−を含み、架橋部分はトリエトキシシリルプロピル又はトリヒドロキシシリルプロピルであり、ナノ粒子はマグネタイト及び／又はマグヘマイトである。ナノ粒子は、好ましくは、５〜１０ｎｍのサイズを有する。架橋部分は、好ましくは、１０−４〜１０−２モルの架橋部位／ナノ粒子１グラムの量で存在し、例えば２×１０−４〜１０−３である。予め定めた量（モル）の架橋部分が予め定めた量（グラム）に結合されている場合、実質的に全ての架橋部分がナノ粒子に結合し、本発明の方法のあいだ、実質的に結合をしたままでいることが推測される。そのような点は、大量の廃ＰＥＴが入手可能であり、１年当たり数百から数千トンを超えていることに鑑みると、特に好ましい態様である。
【００５５】
本発明の捕獲複合体は、例えば、１：５〜１：５００、例えば１：１０〜１：１５の範囲の複合体：ＰＥＴの比（質量対質量）で使用されることができる。加えて、例えばエチレングリコール：ＰＥＴの量は、１：２〜１：２０、例えば１：３〜１：５で変わりうる。廃ポリマーは、１つのタイプのポリマー、例えば、ＰＥＴ、ＰＥＦ、ＰＡ等、及びまたそれらの混合物に関連しうる。廃ポリマーは典型的には５０〜９９．９質量％の特定のポリマー、例えば、ＰＥＴを含み、残りは不純物、他のポリマー、他の化合物などである。
【００５６】
本発明を、添付した図面及び例によってさらに詳細に説明するが、それらは例であり、本来説明のためのものであって、本発明の範囲を限定していない。当業者には、自明あるいはそうでない多くの変形が考えられ、それは特許請求の範囲によって規定される保護の範囲内に入ることができることが明らかであろう。
【００５７】
図面のまとめ
図１ａ〜ｅは、化学反応と捕獲複合体を示している。
【図面の簡単な説明】
【００５８】
【図１ａ】図１ａは化学反応を示している。そこではポリ（エチレンテレフタレート）が１，２−エタンジオールに分解される。同様の結果が、本発明の捕獲複合体を用いて得られている。ある例では、ｂｉｍが芳香族触媒物質として使用されている。結果として、テレフタル酸ビス（２−ヒドロキシエチル）エステル（ＢＨＥＴ）が形成される。さらに、ＢＨＥＴは二量体又はオリゴマー（通常は３〜１２のモノマーを有する）へと変換されうることが示されている。
【図１ｂ】図１ｂは本発明の捕獲複合体の模式的表現を示している。そこでは、Ａはナノ粒子、例えばマグヘマイトを表し、Ｂはそのナノ粒子に直接結合した架橋部分、例えばトリシラノールプロピルを表し、Ｃはその架橋部分に直接結合した触媒物質を表し、Ｃ１は正電荷の触媒部分、例えばｂｉｍであり、かつＣ２は負電荷の触媒部分、例えばＣｌ−である。それが存在する場合には（したがって図示していない）尾部がナノ粒子から外へ延びている。
【図１ｃ】図１ｃは、ナノ粒子に結合した多くの架橋部分及び触媒物質によって取り囲まれているナノ粒子Ａを示している。
【図１ｄ】図１ｄは、本発明の捕獲複合体の１つの態様を作る例を示している。最初の工程で、３−クロロプロピルトリエトキシシランを、１−ブチルイミダゾールと加熱下で夜通し反応させて、ＢＣサブ複合体を形成させる。ここではブチルが尾部を形成する。温度は３２０〜３６０°Ｋであり、その温度に応じて、反応時間は３０〜３６０分である。この反応は、ほとんど１００％のＢＣサブ複合体を生じさせる。このＢＣサブ複合体をその後、ナノ粒子を含む酸化鉄の上にグラフトさせる。この例では、カルボン酸基の存在により、グラフト化は付着をもたらすことが理解される。あるいは、シラノール基の存在下、そのグラフト化は化学結合の形でありうる。
【図１ｅ】図１ｄ及び図１ｅは１つの好ましい態様にしたがって本発明の捕獲複合体を形成させるための反応式を示している。最初の工程（図１ｄ）では、３−クロロプロピルトリエトキシシランが１−ブチルイミダゾールと加熱下で夜通し反応させられて、ＢＣサブ複合体が形成され；ここでは、ブチルは尾部ということができる。温度は３２０〜４７０Ｋであり、その温度に応じて、反応時間は３０分から夜通しである。この反応はほぼ１００％でＢＣサブ複合体を生じさせる。得られた中間体は、正に帯電したＮ−［３−（トリエトキシシリル）プロピル］−ブチルイミダゾリウムと負に帯電したクロライドの組み合わせ物である。次に、ルイス酸、例えばＦｅＣｌ３を添加してもよい。しかし、それは必須とは考えられない。図１ｅに示した第二の工程では、前述の反応生成物のエトキシ基がヒドロキシル基に変換されて、シラノール基をもたらす。第三の工程（それは例えば水中又はエタノールもしくは水性エタノール中で実施される）では、シラノールがナノ粒子の表面と、好ましくは酸の存在下で、反応させられる。生成した捕獲複合体はその後、ポリマー分解のための望ましい溶媒、例えばグリコールの中に（再）分散されることができる。
【実施例】
【００５９】
試験は、着色したＰＥＴ及びそれより前に非着色ＰＥＴについて行っている。その結果は、ＢＨＥＴに向けての転化率及び選択性の両方について同じ桁内である。結果として、本発明者は、着色添加物はこの点についてほとんど何も又は全く影響を与えないと結論づけている。しかもさらには、添加物、例えば顔料は、容易に、分解生成物から除去することができる。
【００６０】
上と同様の試験を、広い範囲の原材料（ＰＥＴ）、例えば、ポリエステル衣類、ＰＥＴカーペット、自動車産業からのＰＥＴ材料、リサイクルしたＰＥＴ、他のポリマー例えばＰＥ及びＰＰを含む多層ＰＥＴトレーについて実施している。その結果は、同じ桁内である。結果として、本発明者は、本方法は、様々な原材料（ＰＥＴ）に対して非常に非感受性であり、その上、頑強（robust）であると結論づけた。
【００６１】
ある例では、本発明者は、図１ｅの捕獲複合体１ｇとＰＥＴ５ｇを用いた。試験は、この複合体によって全ての着色剤が除去され、すなわち、得られたＢＨＥＴ／エチレングリコール（ＥＧ）／水相中に色が全く検出されなかったことを示していた。
【００６２】
本発明の複合体は、単回使用において少なくとも２．５ｍｇの着色剤／ｇ複合体を除去することができることを発見しており、例は、一回の操作で２５ｍｇの着色剤／ｇ複合体の除去を示している。例えば、５回連続で用いた場合、この複合体は少なくとも１２．５ｍｇ着色剤／ｇ複合体を除去することを発見している。多く繰り返して用いた場合（例えば５０回まで）、効率にいかなる欠点も発見されていない。したがって、この複合体は、少なくとも１２５ｍｇ／ｇ複合体を除去することができると考えられる。そのような性能は、考えられるほとんどの用途に対して十分であると考えられる。
【００６３】
１つの好ましい態様では、捕獲した化合物を取り除くために、洗浄工程が行われる。有利には、この洗浄は、一連の実施又はサイクルの後にだけ行われる必要がある。添加物の量が、捕獲複合体の量に対して多い場合には、捕獲複合体を洗浄してもよい。通常、複合体による添加物を捕獲する能力は、上で示したように比較的大きく、複合体は５〜１０サイクルの後で洗浄されることだけが必要である。
【００６４】
［さらなる例］
分解可能なポリマーであることがわかった例
ポリエステル：ＰＥＴ、ＰＥＦ、ＰＴＴ、ＰＬＡ、ポリカーボネート
ポリエーテル：セルロース系
ポリアミド：ナイロン（登録商標）６
試験したイオン性液体：
イミダゾリウム系機能性酸（functional acid）、ピペリジニウム系機能性酸、ピリジニウム系機能性酸、ピロリジニウム系機能性酸、追加の側鎖基Ｒ３をもつスルホニウム系機能性酸、追加の側鎖基Ｒ３及びＲ４をもつアンモニウム系機能性酸、追加の側鎖基Ｒ３及びＲ４をもつホスホニウム系機能性酸；全てが、少なくとも側鎖基Ｒ１及びＲ２と、対イオンＸ−をもつ。Ｘは、Ｆ、Ｃｌ、Ｂｒ、Ｉ、ジシアナミド、ビス（トリフルオロメチルスルホニル）イミドから選択することができ、好ましくはＣｌである。
【００６５】
官能基Ｒ１は（モノ又はマルチ，１−４）カルボン酸であることができる一方、官能基Ｒ２はアルカン、典型的には、直鎖状又は分枝状アルカンであってよい。官能基Ｒ３及びＲ４は、Ｈ、ＣＨ３、並びにＲ１及びＲ２から選択されることができる。官能基Ｒ１〜Ｒ４は独立に選択され、（一部）同じであっても、異なっていてもよい。側鎖基Ｒ２は、ｍ又はｏ個の炭素原子を有していてよく、分岐していてもよいが、その一方、ｎ個（典型的には４〜２０）の炭素原子を有する側鎖基Ｒ１は、好ましくは非分岐である。
【００６６】
したがってまとめると、芳香族及び非芳香族基を試験したし試験しており、それらは典型的にはヘテロ原子（Ｎ、Ｓ、Ｐ）を含み、そのヘテロ原子（１又は複数）の上（又はそのうち１つ）の上に正電荷を有しており、また、様々な側鎖基を試験している。最も有望なものを特許請求の範囲に記載しており、すなわち、窒素原子を有する芳香族のものである。
【００６７】
金属塩：
２又は３の正電荷をもつ様々な金属イオンと、負に帯電した対イオンを含む様々な金属塩を試験しており、特に、Ｆｅ、Ｃａ、Ｃｏ、Ｍｎ、及び上の対イオンを含む塩である。
【００６８】
架橋部分（架橋基）：
架橋部分については、弱く且つ官能化された酸を試験しており、例えば、カルボン酸及びオキシシラン、例えば、メトキシシラン又はエトキシシランである。
【００６９】
ナノ粒子：
様々なナノ粒子を試験しており、例えば、対イオンとしてＯを、金属イオンとしてＦｅ、Ｃｏ、及びＭｎ、並びにそれらのいくらかの組み合わせを有するものである。これらはうまく機能する。
サイズは、典型的には比較的小さく、したがって、２ｎｍの低位値、５００ｎｍの上限値をもつナノ粒子である。両方ともある種の小さな利点と欠点をもっている。
【００７０】
触媒の回収：
触媒のほとんど又は全部は、回収法に応じて、容易に回収することができる。３０回の回収の後で磁気的回収を用いて回収される量は最初の量の９８％より多く、したがって、実質的に全く損失がない。濾過を用いる場合には、より多くの量が回収できる。
【００７１】
例２：解重合法
実験室試験の参照スケールは、１００ｍＬのフラスコ中５０ｇのエチレングリコール（ＥＧ）である。反応の参照質量比は、１ｇの乾燥した触媒複合体粒子：５ｇのＰＥＴ：５０ｇのＥＧである。参照の捕獲複合体は、５ｎｍのマグネタイトナノ粒子、架橋部分としてトリシラノールプロピル、及びイオン性液体として（ｂｉｍ）ＦｅＣｌ４又は（ｂｍｉｍ）ＦｅＣｌ４を含む。参照反応は以下のように実施した：
触媒複合体分散液を手で５分間振とうすることによって均一にした。１０ｇの捕獲複合体分散液に、４１ｇのＥＧを添加し、それらの液体を手で短時間混合してその分散液を均質にした。次に、５ｇのＰＥＴフレークを添加し、その丸底フラスコを加熱装置に配置した。ＳＰＡ（登録商標）レイン（青く着色されたＰＥＴボトル中の青）及びＳＰＡ（登録商標）スパークリング（赤く着色されたＰＥＴボトル中の赤）としてＳＰＡ（登録商標）社から市販されている着色ＰＥＴボトルからＰＥＴフレークを調製した。加熱を開始し、２０分後に、その反応混合物は１５０〜２００℃の反応温度に達した。その反応に続いて、時間内に、時間の関数として、生成したＢＨＥＴの濃度を測定するための工程内管理サンプルを採取した。ＢＨＥＴの濃度はＨＰＬＣで測定した。その結果を表１に示している。反応条件（温度、捕獲複合体の濃度、ナノ粒子の種類及びサイズ）が、充分に広い範囲で変えることができることが分かった。
【００７２】
【表１】
2018508642.tif 000002
【００７３】
例３
解重合反応の後、水を１：１の比で添加し、磁気的分離によって、モノマーを含む液体流から捕獲複合体を分離した。液相をデカンテーションし、ビーカーの底にスラリーのような層として捕獲複合体が残った。この捕獲複合体は、エチレングリコールで容易に再分散されうる。捕獲複合体から着色剤を解放させるために、有機溶媒を、この例ではＣＨ２Ｃｌ２を添加し、激しく撹拌した。捕獲複合体を磁気的に沈殿させると、フレークのために用いたボトルのタイプに応じて、鮮やかな赤又は青の上澄みが残った。その上澄みをデカンテーションすることができ、捕獲複合体を再びエチレングリコールに再分散させることができる。
【００７４】
例４
明らかにＴｉＯ２である白色顔料を含んだ白色ＰＥＴボトルを用いて、例２及び３を繰り返した。しかし、顔料を解放させるために有機溶媒の存在下で磁気的沈殿を行ったときに、液相が、その沈殿した捕獲複合体とともに残された。これを夜通し静置しておき、顔料粒子の白い層が、捕獲複合体の沈殿物の上に一晩で沈殿した。
【００７５】
例５：触媒捕獲複合体の調製
リンカー−触媒複合体（架橋−触媒）の調製
アルキルイミダゾールを、１：１のモル比でハロゲンシランと混合し、わずかに上昇させた温度で８時間撹拌した。
【００７６】
触媒複合体の調製
１９８１年にMassartらによって最初に記述された方法に基づいて、ナノ粒子を調製した：
それぞれ１：２のモル比でＦｅ（ＩＩ）の溶液をＦｅ（ＩＩＩ）の溶液と混合する。塩基性媒体中で撹拌しながら共沈殿反応によって、酸化鉄ナノ粒子が形成される。次に、生成した酸化鉄ナノ粒子を水及びエタノールで洗う。
【００７７】
次に、エタノールで希釈した適切な量のリンカー（連結基）−触媒複合体を、酸化鉄ナノ粒子の分散液と良く混合し、その後アンモニアを添加する。その反応混合物を１５時間撹拌する。リンカー−触媒とナノ粒子の比に応じて、ナノ粒子に対するリンカー−触媒の量が異なりうる。
【００７８】
粒子をアセトンで洗った後、エチレングリコール中に再分散させる。
【００７９】
本発明を、詳細な説明の文脈において記載したが、添付した例及び図面と併せて最も良く理解することができる。商業的用途のためには、本出願に開示したものと類似しており、本発明の思想の範囲内にある本発明のシステムの少なくとも１つの変形を用いることが好ましい。
【図１ａ】
2018508642.tif 000003
【図１ｂ】
2018508642.tif 000004
【図１ｃ】
2018508642.tif 000005
【図１ｄ】
2018508642.tif 000006
【図１ｅ】
2018508642.tif 000007
【国際調査報告】
2018508642.tif 000008
2018508642.tif 000009
2018508642.tif 000010